【事件の表示】
　特願２００６−１７２３０１「発光色変換材料及び発光色変換部材」拒絶査定不服審判事件〔平成１９年１１月２２日出願公開、特開２００７−３０２８５８、請求項の数（３）〕について、次のとおり審決する。
【結　論】
　原査定を取り消す。
　本願の発明は、特許すべきものとする。
【理　由】
第１　手続の経緯
　本願は、平成１８年６月２２日（優先権主張　平成１８年４月１１日）の出願であって、平成２５年３月１２日付けで拒絶査定がされ、これに対し、同年６月１０日に拒絶査定不服審判の請求がされ、同時に手続補正がされ、同年９月１３日付けの審尋に対して、同年１１月１２日付けで回答書が提出されたものである。
　　　　　　
第２　平成２５年６月１０日付け手続補正の適否
　当審は、平成２５年６月１０日付け手続補正（以下、「本件補正」という。）は、以下の理由で適法なものと判断する。
　　　
［理由］
１．補正の内容
　本件補正は、補正前の特許請求である、
「【請求項１】
　酸化物ガラス粉末と、可視域に発光ピークを有する蛍光体粉末とからなる発光色変換材料であって、
　前記酸化物ガラス粉末が、６５０℃以下の軟化点を有し、ＰｂＯを実質的に含まないＳｉＯ２−ＴｉＯ２−Ｎｂ２Ｏ５−Ｒ２Ｏ（ＲはＬｉ、Ｎａ、Ｋ）系ガラスからなり、
　前記酸化物ガラス粉末が、質量百分率で、ＳｉＯ２：２０〜５０％、Ｌｉ２Ｏ：０〜１０％、Ｎａ２Ｏ：０〜１５％、Ｋ２Ｏ：０〜２０％、Ｌｉ２Ｏ＋Ｎａ２Ｏ＋Ｋ２Ｏ：１〜３０％、Ｂ２Ｏ３：１〜２０％、ＭｇＯ：０〜１０％、ＢａＯ：０〜１５％、ＣａＯ：０〜２０％、ＳｒＯ：０〜２０％、Ａｌ２Ｏ３：０〜２０％、ＺｎＯ：０〜１５％、ＴｉＯ２：０．０１〜２０％、Ｎｂ２Ｏ５：０．０１〜２０％、Ｌａ２Ｏ３：０〜１５％、ＴｉＯ２＋Ｎｂ２Ｏ５＋Ｌａ２Ｏ３：１〜３０％を含有することを特徴とする発光色変換材料。
【請求項２】
　前記酸化物ガラス粉末と前記蛍光体粉末の混合割合（酸化物ガラス粉末：蛍光体粉末）が、質量比で９９．９９：０．０１〜７０：３０の範囲であることを特徴とする請求項１に記載の発光色変換材料。
【請求項３】
　請求項１または２に記載の発光色変換材料を焼成して得られることを特徴とする発光色変換部材。
【請求項４】
　３６０〜５００ｎｍの波長の光を可視光に変換することを特徴とする請求項３に記載の発光色変換部材。」
を、
「【請求項１】
　酸化物ガラス粉末と、可視域に発光ピークを有する蛍光体粉末とからなる発光色変換材料を焼成して得られる発光色変換部材であって、
　前記酸化物ガラス粉末が、６５０℃以下の軟化点を有し、ＰｂＯを実質的に含まないＳｉＯ２−ＴｉＯ２−Ｎｂ２Ｏ５−Ｒ２Ｏ（ＲはＬｉ、Ｎａ、Ｋ）系ガラスからなり、
　前記酸化物ガラス粉末が、質量百分率で、ＳｉＯ２：２０〜５０％、Ｌｉ２Ｏ：０〜１０％、Ｎａ２Ｏ：０〜１５％、Ｋ２Ｏ：０〜２０％、Ｌｉ２Ｏ＋Ｎａ２Ｏ＋Ｋ２Ｏ：１〜３０％、Ｂ２Ｏ３：１〜２０％、ＭｇＯ：０〜１０％、ＢａＯ：０〜１５％、ＣａＯ：０〜２０％、ＳｒＯ：０〜２０％、Ａｌ２Ｏ３：０〜２０％、ＺｎＯ：０〜１５％、ＴｉＯ２：０．０１〜２０％、Ｎｂ２Ｏ５：０．０１〜２０％、Ｌａ２Ｏ３：０〜１５％、ＴｉＯ２＋Ｎｂ２Ｏ５＋Ｌａ２Ｏ３：１〜３０％を含有することを特徴とする発光色変換部材。
【請求項２】
　前記酸化物ガラス粉末と前記蛍光体粉末の混合割合（酸化物ガラス粉末：蛍光体粉末）が、質量比で９９．９９：０．０１〜７０：３０の範囲であることを特徴とする請求項１に記載の発光色変換部材。
【請求項３】
　３６０〜５００ｎｍの波長の光を可視光に変換することを特徴とする請求項１または２に記載の発光色変換部材。」
と補正するものである。
　　　　　
２．補正の適否
　本件補正は、「発光色変換材料」に係る補正前の請求項１、２を削除して、「発光色変換部材」に係る補正前の請求項３、４のうち、請求項１を引用する請求項３、請求項２を引用する請求項３、請求項４を、順に補正後の請求項１、２、３としたうえで、それに伴って、補正前の他の請求項を引用してされた記載等を修正する補正であって、平成１８年法律第５５号改正附則第３条第１項によりなお従前の例によるとされる同法による改正前の特許法（以下、「平成１８年改正前特許法」という。）第１７条の２第４項第１号に規定する請求項の削除を目的とするものに該当する。 
　そして、当該補正には、同法同条第３項に違反するところはない。
　　　　　
３．むすび
　よって、本件補正は、改正前特許法第１７条の２第３項ないし第４項の規定に適合するから、平成２５年６月１０日付けの手続補正は適法なものと認められる。
　　　　　　　　　　　　
第３　本願発明
　本願発明は、平成２５年６月１０日付けの手続補正で補正された特許請求の範囲の請求項１〜３に記載された事項によって特定される、次のとおりのものである（以下、「本願発明１」〜「本願発明３」という。）。
「【請求項１】
　酸化物ガラス粉末と、可視域に発光ピークを有する蛍光体粉末とからなる発光色変換材料を焼成して得られる発光色変換部材であって、
　前記酸化物ガラス粉末が、６５０℃以下の軟化点を有し、ＰｂＯを実質的に含まないＳｉＯ２−ＴｉＯ２−Ｎｂ２Ｏ５−Ｒ２Ｏ（ＲはＬｉ、Ｎａ、Ｋ）系ガラスからなり、
　前記酸化物ガラス粉末が、質量百分率で、ＳｉＯ２：２０〜５０％、Ｌｉ２Ｏ：０〜１０％、Ｎａ２Ｏ：０〜１５％、Ｋ２Ｏ：０〜２０％、Ｌｉ２Ｏ＋Ｎａ２Ｏ＋Ｋ２Ｏ：１〜３０％、Ｂ２Ｏ３：１〜２０％、ＭｇＯ：０〜１０％、ＢａＯ：０〜１５％、ＣａＯ：０〜２０％、ＳｒＯ：０〜２０％、Ａｌ２Ｏ３：０〜２０％、ＺｎＯ：０〜１５％、ＴｉＯ２：０．０１〜２０％、Ｎｂ２Ｏ５：０．０１〜２０％、Ｌａ２Ｏ３：０〜１５％、ＴｉＯ２＋Ｎｂ２Ｏ５＋Ｌａ２Ｏ３：１〜３０％を含有することを特徴とする発光色変換部材。
【請求項２】
　前記酸化物ガラス粉末と前記蛍光体粉末の混合割合（酸化物ガラス粉末：蛍光体粉末）が、質量比で９９．９９：０．０１〜７０：３０の範囲であることを特徴とする請求項１に記載の発光色変換部材。
【請求項３】
　３６０〜５００ｎｍの波長の光を可視光に変換することを特徴とする請求項１または２に記載の発光色変換部材。」
　　　　　　　
第４　拒絶査定の理由の概要
　平成２５年３月１２日付け拒絶査定は、「この出願については、平成２４年１２月７日付け拒絶理由通知書に記載した理由によって、拒絶をすべきものです。」との理由によるものであり、当該拒絶理由通知書に記載した理由とは次の理由である。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
…
　　　　　　　　　　　引　用　文　献　等　一　覧
１．特開２００６−０８６１３８号公報
２．国際公開第２００５／０９７９３８号
３．特開２００３−２５８３０８号公報
４．特開２００２−３５３５１６号公報
５．特開平１１−０４０３５３号公報
６．特開平０６−１０７４２５号公報
７．特開２００２−０２９７７３号公報
８．特開２００２−３４８１４２号公報」
　　　　　　　　　　　　　　　　
第５　当審の判断
１．引用文献の記載事項
（１）引用文献１
１ａ「【特許請求の範囲】
【請求項１】光学素子と、無機材料基板と、前記光学素子を被覆し該光学
素子の受発光波長に対して透明な無機系の封止部材とを有し、
　前記無機材料基板には電力を送受する第１の金属パターンと、前記基板と前記封止部材とを実質的に接着するための第２の金属パターンとが形成されている、ことを特徴とする光デバイス。」
　　
１ｂ「【００１１】
…
（光学素子）
　光学素子には発光ダイオード、レーザダイオードその他の発光素子及び受光素子が含まれる。光学素子の受発光波長も特に限定されるものではなく、紫外光〜緑色系光に有効なIII族窒化物系化合物半導体素子や赤色系光に有効なＧａＡｓ系半導体素子などを用いることができる。その他、ＳｉＣ、ＡｌＩｎＧａＰなどから形成される光学素子を用いることができる。」
　　　　　　　
１ｃ「【００２２】
（封止部材）
　無機系の封止部材は光学素子の受発光波長に対して透明であり、光学素子を保護できるものであれば特に限定されないが、光学素子の耐熱温度が６００℃程度であることを考えれば、それより低い融点（軟化点）を有する低融点ガラスを採用することが好ましい。
　かかる低融点ガラスとして、鉛ガラスやカルコゲン化物ガラスの他、ＳｉＯ２−Ｎｂ２Ｏ５系、Ｂ２Ｏ３−Ｆ系、Ｐ２Ｏ５−Ｆ系、Ｐ２Ｏ５−ＺｎＯ系、ＳｉＯ２−Ｂ２Ｏ３−Ｌａ２Ｏ３系若しくはＳｉＯ２−Ｂ２Ｏ３系のガラスを採用することができる。これらの低融点ガラスはいずれも３５０〜６００℃においてプレス成形が可能である。
　封止部材には蛍光材料を分散することもできる。かかる蛍光材料として無機系の蛍光材料の粉体を用い、これを低融点ガラス中に混合することができる。また、低融点ガラス中に希土類イオンをドープすることによりこれを蛍光させることも可能である。発光素子と蛍光材料とを適宜組合せることにより、白色光をはじめとして任意の発光色を得ることができる。
【００２３】
…かかる光学特性を有する低融点ガラスとしてＳｉＯ２−Ｎｂ２Ｏ５系ガラスを挙げることができ、なかでもＳｉＯ２−Ｎｂ２Ｏ５−Ｎａ２Ｏガラスが好ましい。」
　　　　　　　　　　
（２）引用文献２
 ２ａ「請求の範囲
…
［１３］Ｃｅ3+を含有し、ガーネット結晶を析出してなることを特徴とする結晶化ガラス。
…
［１６］モル％で、ＳｉＯ2＋Ｂ２Ｏ３１０〜６０％、Ａｌ2Ｏ3＋ＧｅＯ2＋Ｇａ2Ｏ3１５〜５０％、Ｙ2Ｏ3＋Ｇｄ2Ｏ3５〜３０％、Ｌｉ2Ｏ０〜２５％、ＴｉＯ2＋ＺｒＯ2０〜１５％、Ｃｅ2Ｏ3０．０１〜５％含有してなることを特徴とする請求項１３〜１５のいずれかに記載の結晶化ガラス。」
　　　　　　　　
２ｂ「［００２０］本発明の蛍光体は、例えば、モル％で、ＳｉＯ2＋Ｂ２Ｏ３１０〜６０％、Ａｌ2Ｏ3＋ＧｅＯ2＋Ｇａ2Ｏ3１５〜５０％、Ｙ2Ｏ3＋Ｇｄ2Ｏ3５〜３０％、Ｌｉ2Ｏ０〜２５％、ＴｉＯ2＋ＺｒＯ2０〜１５％、Ｃｅ2Ｏ3０．０１〜５％含有してなる結晶化ガラスからなることが好ましい。」
　　　　　　　
２ｃ「［００２３］ＳｉＯ2とＢ2Ｏ3は、ガラスの網目形成酸化物であり、母ガラス作成時にともに失透を抑制する成分であり、ＳｉＯ2とＢ2Ｏ3の含有量は合量で１０〜６０モル％であることが好ましい。」
　　　　　　　　
（３）引用文献３
３ａ「【特許請求の範囲】
【請求項１】青色光源から発せられる青色光の一部を黄色光に変換し、残部の青色光と合成して白色光を得るための発光色変換部材であって、軟化点が５００℃より高いガラス中に無機蛍光体が分散してなることを特徴とする発光色変換部材。」
　　　
３ｂ「【００１３】…本発明における好適なガラスとしてはＢ2Ｏ3−ＳｉＯ2系ガラス、ＢａＯ−Ｂ2Ｏ3−ＳｉＯ2系ガラス、ＺｎＯ−Ｂ2Ｏ3−ＳｉＯ2系ガラス等が挙げられる。」
　　　　　　　
３ｃ「【００２１】次に、無機蛍光体粉末とガラス粉末を混合し、発光色変換部材用材料を得る。…」
　　　　　　
（４）引用文献４
４ａ「【特許請求の範囲】
【請求項１】発光素子と、該発光素子が収納される凹部を有し且つ前記凹部底面に厚さ方向に貫通した貫通孔を少なくとも１つ有し前記貫通孔に絶縁体を介してリード電極が挿入されてなる金属パッケージとを有する発光装置であって、
前記凹部の最上面は外側方向に鍔部を有することを特徴とする発光装置。
…
【請求項４】　前記凹部内に前記発光素子を被覆する透光性封止部材を有し、且つ前記封止部材中に前記発光素子からの光の一部を吸収して異なる波長を発光することが可能な蛍光物質を有することを特徴とする請求項１乃至３に記載の発光装置。」
　　　
４ｂ「【００５９】リッドの窓部に直接蛍光物質を含有させるには、例えば、リッド本体の開口部にガラスのパウダー状若しくはペレット状のものと粉末の蛍光物質との混合物を配置させ、プレス加工により一括成型させると、前記ガラス中に蛍光物質が含有させた形で窓部が形成される。」
　　　　　
（５）引用文献５
５ａ「【特許請求の範囲】
【請求項１】
　金属基板上にホーロー層を焼き付ける工程と、蛍光体用原材料を高温で焼成し、次いで歪みを形成した中間蛍光体粉末とガラス粉末との混合物を前記ホーロー層上に塗布し、前記蛍光体用原材料の焼成温度より低い温度で焼成して発光層を形成する工程とを具備する電界発光灯の製造方法。」
　　　　　　　　
５ｂ「【００１４】次に、上記の歪みを形成した中間蛍光体１５の粉末とガラス粉末１６とを重量比１：３で混合してメチルアルコールに分散させ（１７）、これを鉄板のー面にあらかじめ形成した白色ホーロー層の上にスプレー法で塗布する（１８）。次いで、メチルアルコールの蒸発後電気炉で約６００℃の温度で１〜３時間焼成する（１９）。この加熱により発光層をホーロー層上に焼き付けると共に、発光層中の中間蛍光体に第２回目の焼成を行ない蛍光体を完成させる。次いで、透明導電層を形成し（２０）、保護層を形成して（２１）ホーロー型電界発光灯２２を得る。」
　　　　　　　　　
（６）引用文献６
６ａ「【特許請求の範囲】
【請求項１】重量％で、ＳｉＯ２２５〜６０％、Ｂ２Ｏ３５〜２０％、ただし、ＳｉＯ２＋Ｂ２Ｏ３３５〜７０％、Ａｌ２Ｏ３０〜１５％、ＴｉＯ２０．５〜３０％、Ｎｂ２Ｏ５０．５〜２５％、ＺｒＯ２０〜１０％、ＢａＯ１〜４５％、他の２価金属酸化物としてＳｒＯ０〜３０％、ＭｇＯ０〜２５％、ＣａＯ０〜２０％およびＺｎＯ０〜２５％、Ｌｉ２Ｏ０〜１５％、Ｎａ２Ｏ０〜２５％　およびＫ２Ｏ０〜２０％、ただしＬｉ２Ｏ＋Ｎａ２Ｏ＋Ｋ２Ｏ０．５〜３０％の範囲の各成分を含有することを特徴とする光学ガラス。
…」
　　　
６ｂ「【０００８】ＴｉＯ２およびＮｂ２Ｏ５成分は、本発明のガラスの光学恒数の調整のため必要であり、また溶融性を悪化させずに化学的耐久性を向上する効果がある。」
　　　　　　　　
（７）引用文献７
７ａ「【特許請求の範囲】
【請求項１】質量％で、ＳｉＯ2 １８〜２８、Ｂ2 Ｏ3１３〜２５、（ＳｉＯ2 ＋Ｂ2 Ｏ3 ）３５〜５０、Ｎｂ2 Ｏ5５〜１５、Ｔａ2 Ｏ5０〜２、（Ｎｂ2 Ｏ5 ＋Ｔａ2 Ｏ5 ）５〜１５、ＴｉＯ2１〜６、ＺｒＯ2０〜３、（ＴｉＯ2 ＋ＺｒＯ2 ）３〜８、Ｌａ2 Ｏ3５〜１５、Ａｌ2 Ｏ3 ０．５〜３、ＺｎＯ１５〜２５、ＣａＯ０〜１０、ＳｒＯ０〜８、（ＺｎＯ＋ＣａＯ＋ＳｒＯ）２０〜３０、Ｌｉ2 Ｏ０〜１０、Ｎａ2 Ｏ０〜８、Ｋ2 Ｏ０〜５、（Ｌｉ2 Ｏ＋Ｎａ2 Ｏ＋Ｋ2 Ｏ）８〜１５％含有してなるガラス組成物。」
　　　　　　　
７ｂ「【０００１】
【発明の属する技術分野】本発明は、例えば、健康に有害のおそれのある鉛やカドミウム、さらには高屈折率の光学ガラスに多く用いられるバリウムを含まない、モールドプレス成形レンズ用素材に適したガラス組成物に関する。」
　　　　　　　　
７ｃ「【００１４】Ｎｂ2 Ｏ5 、Ｔａ2 Ｏ5 、ＴｉＯ2 、ＺｒＯ2 およびＬａ2 Ｏ3 は、いわゆる、中間酸化物であり、本発明のガラスにおいては、ガラスの失透に対する安定性をそれほど損なわずに、主として、高屈折率を付与する成分として選ばれたものであるが、耐水性、耐候性の付与にも効果を発揮する成分である。」
　　　　　　　　　　
（８）引用文献８
８ａ「【特許請求の範囲】
【請求項１】白金を含有するが、粒子径が２μｍ以上の白金製異物を実質的に含まないか、含んでも粒子径が２μｍ以上の白金製異物の含有量が１０ケ／１００ｍｌ以下のガラスであることを特徴とする半導体パッケージ用カバーガラス。
【請求項２】前記ガラスがホウケイ酸ガラスである請求項１に記載の半導体パッケージ用カバーガラス。
…」
　　　　　　
８ｂ「【００１６】
　本発明のホウケイ酸塩ガラスは、好ましくは重量パーセントで
　　　　　　ＳｉＯ2                       ５０〜７８％
　　　　　　Ｂ2Ｏ3                         ５〜２５％
　　　　　　Ａｌ2Ｏ3                       ０〜　８％
　　　　　　Ｌｉ2Ｏ　　　　　　　　　　　　０〜　５％
　　　　　　Ｎａ2Ｏ　　　　　　　　　　　　０〜１８％
　　　　　　Ｋ2Ｏ　　　　　　　　　　　　　０〜２０％
　　（但し、Ｌｉ2Ｏ＋Ｎａ2Ｏ＋Ｋ2Ｏ　　　　５〜２０％）
から成り、上記成分の含有量が少なくとも８０％以上であり、かつ熱膨張係数が４５〜７５×１０-7Ｋ-1であることが適当である。
…
【００２０】本発明のガラスでは、特に高い耐候性を必要とする場合には、ソラリゼーション防止剤としてＰｂＯ、ＴｉＯ2、Ｎｂ2Ｏ5等を添加することが有効である。…」
　　　　　　　　　　
２．検討
（１）引用文献１に記載された発明
　引用文献１には、光学素子と無機材料基板と光学素子を被覆し光学素子の受発光波長に対して透明な無機系の封止部材とを有する光デバイス（摘示１ａ、１ｂ）における封止部材として、３５０〜６００℃においてプレス成形が可能なＳｉＯ２−Ｎｂ２Ｏ５系、等の低融点ガラスが使用でき、ＳｉＯ２−Ｎｂ２Ｏ５−Ｎａ２Ｏガラスが好ましいこと、及び、封止部材に蛍光材料を分散することができること（摘示１ｃ）が記載されている。
　そうすると、引用文献１には、次の発明（以下、「引用発明」という。）が記載されているといえる。
　　　
「光デバイスにおける封止部材であって、
　３５０〜６００℃においてプレス成形が可能なＳｉＯ２−Ｎｂ２Ｏ５−Ｎａ２Ｏガラスを使用し、蛍光材料を分散させた封止部材。」
　　　　　　　
（２）本願発明１との対比
　本願発明１と引用発明とを対比する。
　　　
　引用発明の「光デバイスにおける封止部材であって、…封止部材」、「蛍光材料を分散させた」は、本願発明１の「発光色変換材料を焼成して得られる発光色変換部材であって…発光色変換部材」、「可視域に発光ピークを有する蛍光体粉末」に相当する。
　　　　　　　　
　引用発明の「３５０〜６００℃においてプレス成形が可能なＳｉＯ２−Ｎｂ２Ｏ５−Ｎａ２Ｏガラス」は、その成分としてＰｂＯが明記されていないことからみて、ＰｂＯを実質的に含まないものと解されるから、本願発明１の「酸化物ガラス粉末…、前記酸化物ガラス粉末が、６５０℃以下の軟化点を有し、ＰｂＯを実質的に含まないガラスからなり…」に相当する。
　　　　　
　よって、両者は、
「酸化物ガラス粉末と、可視域に発光ピークを有する蛍光体粉末とからなる発光色変換材料を焼成して得られる発光色変換部材であって、
　前記酸化物ガラス粉末が、６５０℃以下の軟化点を有し、ＰｂＯを実質的に含まない…ガラスからな…る発光色変換部材。」
の点で一致し、次の点で相違する。
　　　　　　　　　　　
相違点１：酸化物ガラス粉末が、本願発明１は「ＳｉＯ２−ＴｉＯ２−Ｎｂ２Ｏ５−Ｒ２Ｏ（ＲはＬｉ、Ｎａ、Ｋ）系ガラスからなり、
　前記酸化物ガラス粉末が、質量百分率で、ＳｉＯ２：２０〜５０％、Ｌｉ２Ｏ：０〜１０％、Ｎａ２Ｏ：０〜１５％、Ｋ２Ｏ：０〜２０％、Ｌｉ２Ｏ＋Ｎａ２Ｏ＋Ｋ２Ｏ：１〜３０％、Ｂ２Ｏ３：１〜２０％、ＭｇＯ：０〜１０％、ＢａＯ：０〜１５％、ＣａＯ：０〜２０％、ＳｒＯ：０〜２０％、Ａｌ２Ｏ３：０〜２０％、ＺｎＯ：０〜１５％、ＴｉＯ２：０．０１〜２０％、Ｎｂ２Ｏ５：０．０１〜２０％、Ｌａ２Ｏ３：０〜１５％、ＴｉＯ２＋Ｎｂ２Ｏ５＋Ｌａ２Ｏ３：１〜３０％を含有する」ものであるのに対して、引用発明は「ＳｉＯ２−Ｎｂ２Ｏ５−Ｎａ２Ｏ」ガラスである点。
　　　　　　　　　　　　
（３）検討
　上記相違点１をみると、本願発明１は、酸化物ガラス粉末が必須の構成成分（すなわち、０％でない。）としてＳｉＯ２：２０〜５０％、Ｌｉ２Ｏ＋Ｎａ２Ｏ＋Ｋ２Ｏ：１〜３０％、Ｂ２Ｏ３：１〜２０％、ＴｉＯ２：０．０１〜２０％、Ｎｂ２Ｏ５：０．０１〜２０％、ＴｉＯ２＋Ｎｂ２Ｏ５＋Ｌａ２Ｏ３：１〜３０％を含有するＳｉＯ２−ＴｉＯ２−Ｎｂ２Ｏ５−Ｒ２Ｏ系ガラスであり、
・ＴｉＯ２を含有する点
・Ｂ２Ｏ３を含有する点
・ＳｉＯ２、Ｌｉ２Ｏ＋Ｎａ２Ｏ＋Ｋ２Ｏ、Ｂ２Ｏ３、ＴｉＯ２、Ｎｂ２Ｏ５、ＴｉＯ２＋Ｎｂ２Ｏ５＋Ｌａ２Ｏ３の割合を特定したものである点
、で引用発明と相違する。
　　　　　　　　　　
　そこで、まず、ＴｉＯ２を含有する点について検討する。
　引用文献６〜８には、ＴｉＯ２を含有する酸化物系ガラスが記載されているが（摘示６ａ、７ａ、８ｂ）、これらの引用文献に記載された酸化物系ガラスは、引用発明とは別異の用途で使用することを前提としたものであって（引用文献６は光学ガラス、引用文献７はモールドプレス成形レンズ用素材等、引用文献８は半導体パッケージ用カバーガラスに係るものと認められる（摘示６ａ、７ｂ、８ａ）。）、ＴｉＯ２を含有させる目的もそれぞれの用途に応じたものと認められる（引用文献６〜８には、ＴｉＯ２を含有させる目的に関して、「ガラスの光学恒数の調整のため必要であり、また溶融性を悪化させずに化学的耐久性を向上する効果がある」こと（引用文献６の摘示６ｂ）、「ガラスの失透に対する安定性をそれほど損なわずに、主として、高屈折率を付与する成分として選ばれたものであるが、耐水性、耐候性の付与にも効果を発揮する」こと（引用文献７の摘示７ｃ）、「高い耐候性を必要とする場合には、ソラリゼーション防止剤」として添加すること（引用文献８の摘示８ｃ）が記載されるている。）ことを考慮すると、当業者が引用文献６〜８に記載された発明に基づいて、引用発明の光デバイスにおける封止部材であるＳｉＯ２−Ｎｂ２Ｏ５−Ｎａ２Ｏガラスについて、ＴｉＯ２を含有させることを容易に想到し得たものとはいえない。
　また、引用文献２は、それ自体蛍光体を析出させる結晶化ガラス（摘示２ａ〜ｃ）に係るものであって、引用発明の光デバイスにおける封止部材であるＳｉＯ２−Ｎｂ２Ｏ５−Ｎａ２Ｏガラスとは別異のものであり、引用文献３〜５（摘示３ａ〜ｃ、４ａ〜ｂ、５ａ〜ｂ）は、酸化物ガラスにＴｉＯ２を含有させることを記載したものではないから、当業者が引用文献２〜５に記載された発明に基づいて、引用発明の光デバイスにおける封止部材であるＳｉＯ２−Ｎｂ２Ｏ５−Ｎａ２Ｏガラスについて、ＴｉＯ２を含有させることを容易に想到し得たものとはいえない。
　そして、引用文献１〜８に記載された技術的事項から、光デバイスにおける封止部材としてのＳｉＯ２−Ｎｂ２Ｏ５−Ｎａ２Ｏガラスについて、ＴｉＯ２を含有させることが周知技術であったものともいえない。
　そうすると、引用発明の光デバイスにおける封止部材であるＳｉＯ２−Ｎｂ２Ｏ５−Ｎａ２Ｏガラスにおいて、ＴｉＯ２を含有させることは、引用文献２〜８に記載された発明に基づいて、当業者が容易に想到し得たこととは認められない。
　　
　次に、ＳｉＯ２、Ｌｉ２Ｏ＋Ｎａ２Ｏ＋Ｋ２Ｏ、Ｂ２Ｏ３、ＴｉＯ２、Ｎｂ２Ｏ５、ＴｉＯ２＋Ｎｂ２Ｏ５＋Ｌａ２Ｏ３の割合を特定したものである点について検討すると、前記のとおり、引用発明の酸化物ガラスにおいて、ＴｉＯ２を含有させることは、当業者が引用文献１〜８に記載された発明に基づいて、容易に想到し得たことといえない以上、斯かる成分を含めた引用発明の酸化物ガラスの各成分の割合を特定することは、引用文献１〜８に記載された発明に基づいて当業者が容易に想到し得たこととは認められない
　　　　　
　さらに、Ｂ２Ｏ３を含有する点について検討する。
　引用文献１には、酸化物ガラスとしてＢ２Ｏ３を含有するものが例示されている（摘示１ｃ）が、それらは「ＳｉＯ２−Ｎｂ２Ｏ５−Ｎａ２Ｏ」ガラスと別異のガラスとして例示されたものであることを考慮すると、当業者が斯かる引用文献１の記載事項に基づいて、引用発明の酸化物ガラスにＢ２Ｏ３を含有させることを容易に想到し得たものとはいえない。
　また、引用文献６〜８に記載された、引用発明と別異の用途で使用することを前提とした酸化物系ガラスの発明（摘示６ａ、７ｂ、８ａ）に基づいて、当業者が引用発明の光デバイスにおける封止部材であるＳｉＯ２−Ｎｂ２Ｏ５−Ｎａ２ＯガラスにＢ２Ｏ３を含有させることを容易に想到し得たものとはいえないし、引用文献２〜５の記載事項（摘示２ａ〜ｃ、３ａ〜ｃ、４ａ〜ｂ、５ａ〜ｂ）に基づいて、当業者が引用発明の光デバイスにおける封止部材であるＳｉＯ２−Ｎｂ２Ｏ５−Ｎａ２ＯガラスにＢ２Ｏ３を含有させることを容易に想到し得たものともいえない。
　そして、引用文献１〜８に記載された技術的事項から、光デバイスにおける封止部材としてのＳｉＯ２−Ｎｂ２Ｏ５−Ｎａ２Ｏガラスについて、Ｂ２Ｏ３を含有させることが周知技術であったものともいえない。
　そうすると、引用発明の光デバイスにおける封止部材であるＳｉＯ２−Ｎｂ２Ｏ５−Ｎａ２Ｏガラスにおいて、Ｂ２Ｏ３を含有させることは、引用文献１〜８に記載された発明に基づいて当業者が容易に想到し得たこととは認められない。
　　　　　　　　　
　以上のとおりであって、引用発明について、ＴｉＯ２、Ｂ２Ｏ３を含有するものとしたうえで、ＳｉＯ２、Ｌｉ２Ｏ＋Ｎａ２Ｏ＋Ｋ２Ｏ、Ｂ２Ｏ３、ＴｉＯ２、Ｎｂ２Ｏ５、ＴｉＯ２＋Ｎｂ２Ｏ５＋Ｌａ２Ｏ３の割合を特定したものとすることは、引用文献１〜８に記載された発明に基づいて、当業者が容易に想到し得たこととは認められないから、上記相違点１に係る本願発明１の構成の点は、引用文献１〜８に記載された発明に基づいて当業者が容易に想到し得たものとはいえない。
　　　　　　
　また、本願発明１は、本願明細書の発明の詳細な説明に記載された実施例等（「発光効率」、耐湿性試験後の「発光効率低下率」のデータ等参照。）によって裏付けられるとおり、発光色変換部材における蛍光体の化学的安定性及び劣化度の改善という、蛍光体粉末の特性に係る効果を奏するものであるところ、斯かる蛍光体粉末と本願発明１に係るＳｉＯ２−ＴｉＯ２−Ｎｂ２Ｏ５−Ｒ２Ｏ系ガラスとを併用することによって奏される効果は、蛍光体の化学的安定性及び劣化度の改善等について記載されていない引用文献１〜８に記載された技術的事項から、当業者が予測し得たものとはいえない。
（上記の本願発明１の効果は、本願明細書の発明の詳細な説明に記載された実施例において、軟化点の値が本願発明１の条件を満たしても酸化物ガラス粉末の組成が本願発明１の条件を満たさない例（試料１８、２２、２３、３０、３２）において、耐湿性試験後の「発光効率低下率」が劣るものとなっていること等からみて、軟化点の値及び酸化物ガラス粉末の組成に係る発明発明１の条件をすべて満たすことによって奏されるものと認められるところ、本願発明１の軟化点の値及び酸化物ガラス粉末の組成に係る条件を満たすことによって、発光色変換部材における蛍光体の化学的安定性及び劣化度の改善に係る本願発明１の効果が奏されることは、引用文献１〜８に記載された技術的事項から、当業者が予測し得たものとはいえない。）
　　　　　　　
（４）小括
　よって、本願発明１は、引用文献１〜８に記載された発明に基づいて、当業者が容易に発明をすることができたものとはいえない。
　また、本願の特許請求の範囲の請求項２、３は、本願発明１に係る請求項１を直接的ないし間接的に引用して記載したものであって、本願発明１の構成を有するものであるから、本願発明２、３も本願発明１と同様に、引用文献１〜８に記載された発明に基づいて、当業者が容易に発明をすることができたものとはいえない。
　　　　　　　　
第６　むすび
　以上のとおりであって、本願の特許請求の範囲の請求項１〜３に記載された発明は、原査定の拒絶理由を検討しても、その理由によって拒絶すべきものとすることはできない。また、他に本願を拒絶すべき理由を発見しない。　よって、結論のとおり審決する。